이 열전 발전 모듈은 열전 발전 소자와, 열전 발전 소자의 표면에 배치되어 몰리브덴(Mo)으로 이루어지는 제 1 확산 방지층과, 제 1 확산 방지층의 열전 발전 소자측과 반대측의 면에 배치되어 니켈-주석(Ni-Sn)의 금속간 화합물로 이루어지는 제 2 확산 방지층과, 전극과, 전극의 표면에 배치되어 니켈-주석(Ni-Sn)의 금속간 화합물로 이루어지는 제 3 확산 방지층과, 제 2 확산 방지층과 제 3 확산 방지층을 접합하고, 납(Pb)을 85% 이상 포함하는 땜납층을 구비한다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 종래부터 열전 변환 소자를 고온측 열교환기와 저온측 열교환기 사이에 배치해서 발전을 행하는 열전 발전이 알려져 있다. 열전 변환 소자는 제베크 효과(Seebeck effect)라고 불리는 열전 효과를 응용한 것이다. 열전 재료로서 반도체 재료를 사용할 경우에는 P형의 반도체 열전 재료로 형성된 열전 변환 소자와, N형의 반도체 열전 재료로 형성된 열전 변환 소자를 전극을 통해 전기적으로 접속함으로써 열전 발전 모듈이 구성된다.그러한 열전 발전 모듈은 구조가 간단하며 또한 취급이 용이하고, 안정된 특성을 유지할 수 있는 점에서 자동차의 엔진이나 공장의 노 등으로부터 배출되는 가스 중의 열을 이용해서 발전을 행하는 열전 발전으로의 적용을 목표로 널리 연구가 진척되고 있다.일반적으로 열전 발전 모듈은 높은 열전 변환 효율을 얻기 위해서 고온부의 온도(Th)와 저온부의 온도(Tc)의 차가 커지는 온도 환경에 있어서 사용된다. 예를 들면, 대표적인 비스무트-텔루륨(Bi-Te)계의 열전 재료를 사용한 열전 발전 모듈은 고온부의 온도(Th)가 최고 250℃~280℃가 되는 온도 환경에 있어서 사용된다. 따라서, 전극의 땜납 젖음성 등을 향상시키기 위해서 전극에 니켈 도금을 실시할 경우에는 니켈의 땜납층 내로의 확산 및 산화가 문제가 된다.관련된 기술로서 일본국 특허출원공개 JP-P 2004-14766 A(단락 0005-0007)에는 종래의 열전 모듈에 있어서 땜납의 확산을 방지하기 위해서 Ni-P계 또는 Ni-B계 합금의 무전해 도금막이 열전 소자와 전극 사이에 형성되어 있고, 이 무전해 도금막의 저항률이 높으므로 각 열전 소자에 통전했을 경우에 이 도금막에 있어서 저항 발열이 생겨 흡열측에서도 발열하는 결과, 열전 모듈로서의 성능이 열전 소자의 재료의 물성으로부터 결정되는 이론값보다 저하되어 버린다는 문제점이 기재되어 있다.이 문제점을 해결하기 위해서 JP-P 2004-14766 A에는 복수의 열전 소자를 복수의 상부 전극 및 복수의 하부 전극에 의해 직렬 또는 병렬로 접속한 열전 모듈에 있어서, 열전 소자와 상부 전극 또는 하부 전극이 땜납에 의해 접합되고, 열전 소자의 접합면에는 저항률이 10~60μΩ·㎝인 니켈 무전해 도금막이 형성되는 것이 개시되어 있다.일본국 특허출원공개 JP-P 2001-102645 A(단락 0006-0009)에는 1~5㎛의 니켈 도금층은 상기 도금층 표면에 핀홀을 형성하기 쉽고, 그 결과 핀홀을 통해 땜납 성분이 열전 반도체 소자 내로 확산되어 버리므로 열전 소자의 성능을 유지한 채 땜납성분의 확산을 방지하기 위해서 표면에 두께 7㎛ 이상의 니켈 도금층이 형성된 열전 소자가 개시되어 있다.일본국 특허출원공개 JP-A-H9-321352(단락 0012, 도 25)에는 Bi-Te-Sb-Se으로 이루어지는 소자 본체와, 접합 전극에 접합되는 접합면에 형성된 Ni층 및 Mo층으로 이루어지는 열전 소자를 갖는 열전 모듈이 개시되어 있다. 또한, Ni층은 그 두께가 1㎛ 이상이며, Mo층은 그 두께가 1㎛ 이하인 것이 바람직하다고 기재되어 있다.일본국 특허출원공개 JP-P 2008-10612 A(단락 0010-0012)에는 비스무트와, 텔루륨과, 셀레늄과, 안티몬 중 적어도 1개를 포함하는 열전 재료에 대하여 원소의 확산 방지 효과가 높으며, 또한 박리 강도가 높은 확산 방지층을 형성할 수 있는 열전 소자의 제조 방법 및 그와 같은 열전 소자의 제조 방법에 의해 제조된 열전 소자가 개시되어 있다.이 열전 소자는 비스무트(Bi)와, 텔루륨(Te)과, 셀레늄(Se)과, 안티몬(Sb) 중 2개 이상을 포함하는 열전 재료와, 상기 열전 재료 위에 형성되어 상기 열전 재료에 대한 이종 원소의 확산을 방지하는 확산 방지층과, 상기 확산 방지층 위에 형성되어 상기 확산 방지층과 땜납을 접합시키는 땜납 접합층을 구비하고, 열전 재료층과 확산 방지층의 계면 또는 확산 방지층과 땜납 접합층의 계면에 있어서의 박리 강도가 0.6㎫ 이상인 것을 특징으로 한다.일본국 특허출원공개 JP-P 2011-171668 A(단락 0013-0014)에는 고온부의 온도가 250℃를 초과하는 고온의 환경에서의 장시간 사용을 견딜 수 있는 열전 발전 모듈이 개시되어 있다.